(57)【要約】      （修正有）【課題】性能劣化を抑制しつつ長寿命化した電解コンデンサを提供する。【解決手段】電解コンデンサは、コンデンサ素子１０を外装ケース２０に収容し、開口を封口体３０で封止して成る。コンデンサ素子１０は、帯状の陽極箔１及び陰極箔１１がセパレータ１２を介して巻回され、電解液が含浸されて成る。この陽極箔１は、箔の表面に形成された拡面部と、拡面部を除いた残部である芯部と、拡面部を分断する複数の分断部とを有する。封口体３０はブチルゴムを含み構成される。【選択図】図１
2019067961.tif 000002
【特許請求の範囲】
【請求項１】
帯状の陽極箔及び陰極箔がセパレータを介して巻回され、電解液が含浸されて成るコンデンサ素子と、
前記コンデンサ素子が収容される外装ケースと、
前記コンデンサ素子を収容した前記外装ケースの開口を封止する封口体と、
を備え、
前記陽極箔は、
当該陽極箔の表面に形成された拡面部と、
前記拡面部を除いた残部である芯部と、
前記拡面部を分断する複数の分断部と、
を有し、
前記封口体はブチルゴムを含み構成されること、
を特徴とする電解コンデンサ。
【請求項２】
前記分断部は、
前記陽極箔を完全に横断し、又は部分的に横断するように延在すること、
を特徴とする請求項１記載の電解コンデンサ。
【請求項３】
前記分断部は、
平均ピッチが２．１ｍｍ以下の間隔を空けて設けられていること、
を特徴とする請求項１又は２記載の電解コンデンサ。
【請求項４】
前記分断部は、
平均ピッチが１．０ｍｍ以下の間隔を空けて設けられていること、
を特徴とする請求項１又は２記載の電解コンデンサ。
【請求項５】
前記分断部は、前記陽極箔を平坦にした状態で溝幅が０を含む５０μｍ以下であること、
を特徴とする請求項１乃至４の何れかに記載の電解コンデンサ。
【請求項６】
前記分断部は、前記拡面部が割れて成り、前記陽極箔を平坦にした状態で溝幅が実質的に０であること、
を特徴とする請求項１乃至４の何れかに記載の電解コンデンサ。
【請求項７】
前記拡面部と前記分断部の表面に誘電体皮膜を有すること、
を特徴とする請求項１乃至６の何れかに記載の電解コンデンサ。
【発明の詳細な説明】
【技術分野】
【０００１】
本発明は、陽極箔及び陰極箔がセパレータを介して巻回され、電解液が含浸された電解コンデンサに関する。
【背景技術】
【０００２】
電解コンデンサは、陽極の誘電体皮膜を対向電極と密着させるべく、電解質で空隙を埋めて成り、電解質が液体である非固体電解コンデンサ、電解質として液体と固体を備えたハイブリッド形電解コンデンサ、電極双方に誘電体皮膜を形成した両極性電解コンデンサが含まれる。このコンデンサ素子は、アルミニウムなどの弁金属箔に誘電体皮膜を形成した陽極箔と、同種または他の金属の箔によりなる陰極箔とを対向させ、陽極箔と陰極箔との間にセパレータを介在させて構成されている。そして、コンデンサ素子には電解液が含浸している。
【０００３】
電解液は、エチレングリコ−ルやγ−ブチロラクトンを溶媒とし、１，６−デカンジカルボン酸、１，７−オクタンジカルボン酸、アゼライン酸等のカルボン酸又はその塩等を溶質として含有する。この電解液は誘電体皮膜に直接接触して真の陰極として作用するとともに、誘電体皮膜の修復作用を有する。しかしながら、電解液や修復時に発生した水素ガス等が時間経過とともに電解コンデンサの外部へ抜けてしまう蒸発揮散が起こる。そのため、電解コンデンサはドライアップに向けて経時的に静電容量が低下し、また経時的に損失角の正接（ｔａｎδ）が上昇し、ついには寿命を迎える。  
【０００４】
そこで、コンデンサ素子は有底の外装ケースに収容され、外装ケースの開口を封口体で封止することで、コンデンサ素子に含浸した電解液を密閉し、電解液の蒸発揮散を抑制し、長寿命化を図っている。但し、誘電体酸化皮膜の修復により発生した水素ガスも外装ケース内に閉じ込められることになる。
【先行技術文献】
【特許文献】
【０００５】
【特許文献１】特開平０８−２５０３８１号公報
【発明の開示】
【発明が解決しようとする課題】
【０００６】
封口体にはブチルゴムやエチレンプロピレンジエンゴム（ＥＰＤＭ）等のエラストマーが用いられる。封口体はエラストマーの種類によってガス透過率が様々である。ガス透過率が低いブチルゴム等を用いると、電解コンデンサの発熱等によって蒸気化した電解液や修復により発生した水素ガス等のガスが外装ケースの内圧を上昇させる。電解コンデンサには規定内圧に達すると開弁する圧力弁が封口体や外装ケースに設けられており、外装ケースの内圧が上昇した場合には弁動作して電解液を周囲の電子回路や電子部品にまき散らしてしまう。
【０００７】
一方、ガス透過率がブチルゴムと比べて高いエチレンプロピレンジエンゴム等をエラストマーとして用いると、圧力弁が開弁し難くなるが、電解液が徐々に電解コンデンサの外部に蒸発揮散し、ガス透過性の低いエラストマーを用いた場合と比べて経時的な静電容量の低下や経時的なｔａｎδの上昇が激しくなる。
【０００８】
本発明は、上記のような従来技術の問題点を解決するため、性能劣化を抑制しつつ長寿命化した電解コンデンサを提供することにある。
【課題を解決するための手段】
【０００９】
上記目的を達成するため、本発明に係る電解コンデンサは、帯状の陽極箔及び陰極箔がセパレータを介して巻回され、電解液が含浸されて成るコンデンサ素子と、前記コンデンサ素子が収容される外装ケースと、前記コンデンサ素子を収容した前記外装ケースの開口を封止する封口体と、を備え、前記陽極箔は、当該陽極箔の表面に形成された拡面部と、前記拡面部を除いた残部である芯部と、前記拡面部を分断する複数の分断部と、を有し、前記封口体はブチルゴムを含み構成されること、を特徴とする。
【００１０】
前記分断部は、前記箔を完全に横断し、又は部分的に横断するように延在するようにしてもよい。
【００１１】
前記分断部は、平均ピッチが２．１ｍｍ以下の間隔を空けて設けられているようにしてもよい。
【００１２】
前記分断部は、平均ピッチが１．０ｍｍ以下の間隔を空けて設けられているようにしてもよい。
【００１３】
前記分断部は、前記箔を平坦にした状態で溝幅が０を含む５０μｍ以下であるようにしてもよい。
【００１４】
前記分断部は、前記拡面部が割れて成り、前記陽極箔を平坦にした状態で溝幅が実質的に０であるようにしてもよい。
【００１５】
前記拡面部と前記分断部の表面に誘電体皮膜を有するようにしてもよい。
【発明の効果】
【００１６】
本発明によれば、誘電体皮膜の修復時に発生する水素ガスが分断部の存在により少なくなるので、ガス透過性の低いブチルゴムを封口体のエラストマーとして用いても開弁に至るような内圧上昇が起りにくく、またガス透過性の低いブチルゴムであれば電解液の外部への蒸発揮散が抑制され、これにより性能劣化の抑制と長寿命化が両立できる。
【図面の簡単な説明】
【００１７】
【図１】電解コンデンサの模式図である。
【図２】陽極箔の構造を示し、（ａ）は長手方向に沿った切断図であり、（ｂ）は上面図である。
【図３】巻回された陽極箔の状態を示す模式図であり、（ａ）は分断部を有する陽極箔、（ｂ）は分断部が未形成の陽極箔を示す。
【図４】（ａ）は分断部の内表面に形成された誘電体皮膜を示し、（ｂ）は巻回によって発生したクラックの表面に形成された誘電体皮膜を示す。
【図５】実施例１に係る、本実施形態の分断部を備えた陽極箔の長手方向に沿った断面写真である。
【図６】実施例１に係る、本実施形態の分断部を備えた陽極箔の表面を示す写真であり、写真長辺方向が陽極箔の幅方向であり、写真短辺方向が陽極箔の長手方向である。
【図７】比較例１に係る陽極箔の長手方向に沿った断面写真である。
【図８】実施例１乃至５及び比較例１のエリクセン試験の結果を示すグラフである。
【図９】実施例１及び比較例１を巻回したコンデンサ素子の写真である。
【図１０】実施例６及び比較例２の電解コンデンサのエージング処理において流した電流を経過時間毎に示したグラフである。
【図１１】実施例７、比較例３及び４の電解コンデンサのｔａｎδの時間経過を示すグラフである。
【図１２】実施例７、比較例３及び４の電解コンデンサの重量変化の時間経過を示すグラフである。
【発明を実施するための形態】
【００１８】
以下、本発明に係る電解コンデンサの実施形態について詳細に説明する。なお、本発明は、以下に説明する実施形態に限定されるものでない。
【００１９】
（電解コンデンサ）
図１に示す電解コンデンサは、静電容量により電荷の蓄電及び放電を行う受動素子である。この電解コンデンサは、円筒状のコンデンサ素子１０を有底筒状の外装ケース２０に軸を一致させて収容した上で、外装ケース２０の開口部を封口体３０で封口して成る。
【００２０】
コンデンサ素子１０は、陽極箔１と陰極箔１１とをセパレータ１２を介して対向させて巻回し、電解液が含浸して成る。セパレータ１２は、その一端が陽極箔１及び陰極箔１１の一端よりも飛び出すように重ね合わせておく。そして、飛び出したセパレータ１２を先に巻き始めて巻芯部を作成し、続けて其の巻芯部を巻軸にして、陽極箔１及び陰極箔１１とセパレータ１２の層を巻回していく。陽極箔１と陰極箔１１にはステッチ、コールドウェルド、超音波溶接又はレーザー溶接などによって引出端子１３が接続され、引出端子１３は封口体３０を貫通して外装ケース２０の外部に引き出される。
【００２１】
外装ケース２０とコンデンサ素子１０との隙間には絶縁樹脂が充填され、コンデンサ素子１０は外装ケース２０に固定されてもよい。また外装ケース２０の胴部開口側は胴回りがカシメ加工によって絞られ、封口体３０の側面に食い込み、或いは封口体３０の上面周縁に張り出し、封口体３０と外装ケース２０との密着性は高められている。この封口体３０は、電解液の蒸発揮散を抑制する。
【００２２】
外装ケース２０にコンデンサ素子１０を収納して封口体３０で開口を閉じた後は、電解コンデンサを通電させることでエージング処理し、巻回等の製造工程中に発生した誘電体皮膜５の欠陥を電解液によって修復する。
【００２３】
（電極箔）
陽極箔１及び陰極箔１１は、アルミニウム、タンタル、チタン、ニオブ及び酸化ニオブ等の弁金属を材料とする帯状の薄箔である。弁金属の地金が延伸され、又は薄板の両表面に粉体が焼結され、陽極箔１及び陰極箔１１は箔体形状となる。図２に示すように、陽極箔１は、厚み方向中心の芯部２を残して両面に拡面部３が形成され、拡面部３の一方又は両方に複数の分断部４が形成される。誘電体皮膜５は拡面部３と分断部４の表面に形成される。
【００２４】
尚、陰極箔１１にも拡面部３を形成し、また誘電体皮膜５を形成し、更に分断部４を形成してもよいが、柔軟性と延伸性を失わない程度に拡面化され、又は拡面化せずにプレーンのままとすることが好ましい。
【００２５】
拡面部３は多孔質構造を有する。電極箔の表面から厚み中心に向けて掘り下げられて整列したトンネル状のピット、海綿状のピット、又は密集した粉体間の空隙により成る。電極箔の厚み中心には、柔軟性と延伸性に富む、弁金属の地金である芯部２が残る。この拡面部３は、直流エッチング又は交流エッチングにより形成され、若しくは芯部２に金属粒子等を蒸着又は焼結することにより形成される。拡面部３及び芯部２の厚みは特に限定されないが、陽極箔１については、拡面部３の厚みが両面合わせて４０〜２００μｍ、芯部２の厚みが８〜６０μｍの範囲が好ましい。
【００２６】
分断部４は、陽極箔１の表面から芯部２に向けて深さを有する溝である。この分断部４は、芯部２を完全に分断するまでに至らなければ良く、芯部２に至らない深さ、最深部がちょうど芯部２に到達する深さ、及び最深部が芯部２に食い込む深さの何れであってもよい。また、全ての分断部４の深さが統一されている必要はない。
【００２７】
この分断部４は、陽極箔１の帯長手方向に対して直交する幅方向に形成される。分断部４は、陽極箔１を完全に横断し、又は部分的に横断するように延びる。すなわち、ある分断部４は、陽極箔１の一方の長辺から延びて他方の長辺に至る。また、ある分断部４は、陽極箔１の一方の長辺から箔中心線未満又は箔中心線を超えて延び、他方の長辺には至らない。また、ある分断部４は、陽極箔１の他方の長辺から箔中心線未満又は箔中心線を超えて延び、一方の長辺には至らない。幅手方向に沿って形成されている分断部４同士が繋がっていてもよい。全ての分断部４の延びる向き及び長さが統一されている必要はない。
【００２８】
分断部４の溝幅は、陽極箔１を湾曲させずに平坦にならした際、０を含む５０μｍ以下である。分断部４の溝幅は、陽極箔１の長手方向に沿った長さであり、陽極箔１の表層付近で計測される。分断部４の溝幅が５０μｍ以下であれば、陽極箔１の柔軟性及び延伸性を損なうことなく、誘電体皮膜５の表面積減少に伴う、電解コンデンサの静電容量の大きな低下を抑止できる。
【００２９】
また、分断部４は、巻回時に率先して開くことで曲げ応力を分散させ、微細なクラックの発生を抑制し、また芯部２をも破壊するクラックの発生を阻止する。但し、分断部４の数が少ないと、曲げによる引張り応力に負けて微細なクラックが生じ、更には分断部４から芯部２をも破壊するクラックが生じやすくなる。そこで、分断部４は、陽極箔１の帯長手方向において、１０ｍｍの範囲当たり、４箇所以上設けられている。隣接する分断部４の間隔は、平均ピッチが２．１ｍｍ以下であればよく、より望ましくは平均ピッチが１．０ｍｍ以下である。平均ピッチが２．１ｍｍ以下であれば、分断部４が未形成の陽極箔１と比べて、エリクセン値が大きくなる。
【００３０】
尚、平均ピッチは、陽極箔１の長手方向に沿った断面を数箇所任意に選択し、各断面写真から任意で選択した連続する４本の分断部４の間隔の平均値を各々算出し、更に各平均値の平均値を取って算出した。分断部４の間隔は、陽極箔１の表面付近を計測して得た。
【００３１】
分断部４は、陽極箔１の長手方向に沿って均一な平均ピッチや単位範囲内の数で形成されてもよい。また、陽極箔１が巻回された際の、当該分断部４が形成される箇所における曲率を加味して、平均ピッチや単位範囲内の数を変更することもできる。曲率が小さくなればなるほど、すなわち巻回されたときに外周側になればなるほど、曲げ応力は小さくなり、クラックの発生の虞が低減するからである。
【００３２】
この分断部４は、拡面部３をひび割れさせ、拡面部３を裂き、陽極箔１の厚み方向に沿って拡面部３に切り込みを入れ、拡面部３を切り欠き、又は陽極箔１の厚み方向に沿って拡面部３を掘り込むことにより形成される。従って、分断部４の実態の例は、割れ目、裂け目、切り込み、切り欠き又は掘り込みである。但し、拡面部３を分断していれば、分断部４の態様は特に限られない。分断部４を割れ、裂き、又は切り込みにより形成した場合、分断部４の溝幅は実質的に０となる。実質的に０とは、陽極箔１を湾曲させずに平坦にならした際、分断部４の界面が少なくとも部分的に接している状態をいう。
【００３３】
このような分断部４は、例えば、丸棒へ電極箔を押し付けることで、ひび割れにより形成される。丸棒を利用する形成方法では、陽極箔１の芯部２が長手方向に伸び、その結果芯部２の厚みが薄くなる。しかしながら、分断部４の溝幅を５０μｍ以下とすることで、芯部２の厚みが薄くなり難く、陽極箔１の柔軟性及び延伸性は向上する。この点においても、分断部４の溝幅を５０μｍ以下とすることが好ましい。
【００３４】
分断部４は、巻軸への陽極箔１の巻き始め部分にのみ形成されてもよい。陽極箔１の巻き始め部分は曲率が大きく、クラックが発生しやすい。また、分断部４が位置する箇所における巻回半径に比例させて、平均ピッチを大きく取ったり、当該半径に反比例させて、単位範囲内の数を減少させるようにしてもよい。分断部４の数が減れば減るほど、静電容量への影響が低減する。
【００３５】
この分断部４は、両面の拡面部３に各々形成されることが望ましいが、巻回時の陽極箔１の延びの観点から、少なくとも、陽極箔１の巻回時に箔外側になって引張り応力を受ける拡面部３に形成されるとよい。
【００３６】
誘電体皮膜５は、電解コンデンサの誘電体となる層であり、陽極箔１がアルミニウム製であれば拡面部３と分断部４を酸化させた酸化アルミニウム層である。この誘電体皮膜５は、拡面部３の表面と分断部４の内表面に形成される。分断部４の内表面とは、溝の内側壁及び溝の底面の全部若しくは一部である。
【００３７】
この誘電体皮膜５は、拡面部３と分断部４の形成後の化成処理により形成される。化成処理では、誘電体皮膜形成ステップの後、所謂減極処理ステップを経て再び誘電体皮膜形成ステップを繰り返す。化成処理では、これら一連のステップを１巡又は２巡以上繰り返す。減極処理ステップは、熱処理ステップ、リン酸処理ステップ又は両方を含む。
【００３８】
まず、誘電体皮膜形成ステップでは誘電体皮膜５を形成する。この誘電体皮膜形成ステップでは、弁金属や酸化物の溶解性が低く、電気抵抗が低い化成液を用いる。この化成液内で電極箔に電圧が印加される。化成液は、リン酸、クエン酸、アジピン酸、ホウ酸又はこれらの塩を含む水溶液であり、ハロゲンイオン不在の溶液が望ましい。具体的な化成液としては、リン酸二水素アンモニウム、クエン酸アンモニウム、アジピン酸アンモニウム、ホウ酸アンモニウム、有機酸アンモニア等が挙げられる。好ましくは、リン酸二水素アンモニウムを用いる。
【００３９】
陽極箔１の化成液に対する浸漬及び電圧印加の時間は、５〜１２０分が望ましく、誘電体皮膜５の耐電圧が所望電圧に達し、電流が一定値に落ち着けばよい。化成の電気量を削減するため、誘電体皮膜形成ステップの前に８０℃以上の高温の純水に陽極箔１を浸漬し、予めベーマイト皮膜を形成してもよい。
【００４０】
この誘電体皮膜形成ステップでは、誘電体皮膜５の内部にボイドが孤立している虞がある。そこで、次に熱処理ステップ、リン酸処理ステップ又はこれらの両方を含む減極処理によってボイドを暴露する。
【００４１】
熱処理ステップでは、例えば大気中で４５０℃以上の温度環境下に晒す。この熱処理ステップでは、陽極箔１の芯部２と誘電体皮膜５の熱膨張率の相違により、誘電体皮膜が伸張させられて表面からボイドに向けた亀裂が入り、またはボイドに封入されていたガスが膨張してボイドが開孔する。これにより、誘電体皮膜内部のボイドが開門し、誘電体皮膜５内部のボイドが表面に暴露される。
【００４２】
リン酸処理ステップでは、ボイドに通じた亀裂や開孔を拡大する。このリン酸処理ステップでは、リン酸溶液又はリン酸二水素アンモニウム溶液に電極箔を浸漬する。これにより、誘電体皮膜形成ステップにおいて化成液がボイドに浸透し易くなる。そのため、再び誘電体皮膜形成ステップが繰り返されると、ボイドにも化成液が浸透し、ボイドを消失させ、又はボイドの大きさやボイドの数を減少させる。更にリン酸処理ステップでは表面の水和酸化物も除去できる。この化成処理により分断部４の内表面にも誘電体皮膜５が形成されると陽極箔１の安定性が増す。また、分断部４の内表面にも誘電体皮膜５を形成しておくと、誘電体皮膜５を修復するためのエージング処理に必要な電気量(Ａ・ｓ／Ｆ)が少なくて済む。
【００４３】
（封口体）
封口体３０は、外装ケース２０に嵌まる厚みの有る概略円盤である。封口体３０には、両面を貫いた貫通穴が中心軸を挟んで等間隔に形成される。これら貫通穴からは一対の引出端子１３が引き出される。また封口体３０には規定圧力になると開弁する圧力弁が形成されていてもよい。圧力弁は、誘電体皮膜５の修復時に発生する水素ガス等のガスによって内圧が上昇し、規定圧力に達すると開弁する。尚、この圧力弁は外装ケース２０に形成されていてもよい。
【００４４】
この封口体３０はエラストマーを含み構成されている。エラストマーの他、封口体３０には硬質基板や樹脂層等が含まれていてもよい。硬質基板は、金属板、合成樹脂板、セラミック板等の硬質材で組成されており、金属板は例えばアルミニウム、アルミニウムやマンガンを含有するアルミニウム合金、又はステンレスから成り、合成樹脂板は例えばフェノール樹脂、エポキシ樹脂又はポリエチレンサルファイド樹脂からなる。樹脂層としては種々の樹脂が使用可能であり、エポキシ樹脂、フッ素樹脂、アクリル樹脂、ポリイミド樹脂、シリコン樹脂、フェノール樹脂、メラミン樹脂、ウレタン樹脂、不飽和ポリエステル樹脂等が挙げられる。
【００４５】
封口体３０にはガス透過性の低いエラストマーが用いられ、例えば架橋又は未架橋のブチルゴムが主に含まれる。ブチルゴムには塩素化ブチルゴム及び臭素化ブチルゴムが含まれる。その他、このエラストマー３４には、ブチルゴム（イソブチレンイソプレンゴム）を主材として、イソプレンゴム、シリコーンゴム、エチレンプロピレンジエンゴム（ＥＰＤＭ）、フッ素ゴム（ＦＫＭ）又はスチレンブタジエンゴム（ＳＢＲ）を含有させてもよい。架橋剤としてはアルキルフェノールホルムアルデヒド樹脂、過酸化物、キノイド及びイオウ等を用いることができる。充填剤としてはマイカやタルク、焼成クレー、含水ケイ素、無水ケイ素、カーボンブラック等を用いることができる。
【００４６】
（巻回状態）
図３（ａ）は、分断部４を形成した後に誘電体皮膜５を形成する化成処理を行った電解コンデンサにおいて巻回された陽極箔１の状態を示す模式図であり、（ｂ）は分断部４が形成されていない電解コンデンサにおいて巻回された陽極箔の状態を示す模式図である。
【００４７】
図３（ａ）に示すように、分断部４が形成された陽極箔１では、巻回時に分断部４が率先して開くため、誘電体皮膜５の伸張が緩和され、引張り応力が小さくなる。そのため、陽極箔１に微細なクラック６が発生することが抑制される。また、複数の分断部４が曲げ応力を分担して引き受け、各分断部４に曲げ応力が分散する。そのため、芯部２の破壊に至るような応力集中が抑止され、芯部２の破壊は免れ、陽極箔１は折れ曲がらずに滑らかに湾曲して巻回される。
【００４８】
一方、図３（ｂ）に示すように、分断部４が形成されていない陽極箔では、柔軟性及び伸縮性が低下した誘電体皮膜５が巻回時に伸張させられるため、柔軟性及び伸縮性が低下した誘電体皮膜５に引張り応力による微細なクラック６が多数発生する。また、最悪の場合には、そのクラック６のうちの応力集中箇所で、芯部２をも破壊するクラック６が発生する。
【００４９】
また、図４（ａ）は分断部４を形成した後に化成処理を行った電解コンデンサにおける分断部４の拡大図であり、図４（ｂ）は分断部４が形成されていない電解コンデンサにおける誘電体皮膜５の拡大図である。
【００５０】
図４（ａ）に示すように、分断部４が形成された後に減極処理を伴う化成処理が施された陽極箔１では、分断部４の内表面にも誘電体皮膜５が形成されている。また、分断部４の内表面に形成された誘電体皮膜５内のボイド７は、減極処理によって消失或いは減少している。一方、図４（ｂ）に示すように、分断部４が形成されていない陽極箔では、巻回により発生したクラック６の内表面にエージング処理による誘電体皮膜５が形成されてはいる。しかしながら、エージング処理では減極処理ができないために、クラック６の内表面に形成された誘電体皮膜５にはボイド７が残存していると考えられる。
【００５１】
そのため、推測ではあるが、陽極箔に分断部４が形成されていない場合、電解コンデンサの使用に伴う欠陥が発生し易くなっている。そうすると、分断部４が形成されていない陽極箔は電解液により多くの修復を要し、水素ガスの発生量は多くなる。一方、分断部４が形成された陽極箔１は微細なクラック６が起り難くなっている。また分断部４の内表面にも減極処理を伴う化成処理によって誘電体皮膜５が形成されている。従って、分断部４が形成された陽極箔１を備える電解コンデンサは、分断部４が未形成の場合と比べて使用に伴う欠陥が生じにくい。そのため、電解コンデンサからの水素ガス発生量は抑制される。
【００５２】
そうすると、この電解コンデンサは、水素ガス発生量が抑制されており、またガス透過性の低いブチルゴムを封口体３０のエラストマーに用いているので、圧力弁が開弁し難く、電解液も蒸発揮散し難く、長寿命化と時間経過による性能劣化の抑制が両立される。また、この電解コンデンサでは、クラック６が生じにくく、滑らかに湾曲した良好な巻回が可能となる。そのため、密に巻回されたコンデンサ素子１０を外装ケース２０に収容でき、体積当たりの静電容量が向上し、または小型で大容量の電解コンデンサが実現できる。
【００５３】
（実施例１）
この実施形態を示す陽極箔１を次のように作成した。まず、基材として厚みが１１０μｍ、幅が１０ｍｍ、長さが５５ｍｍ、純度９９．９重量％以上のアルミニウム箔を用いた。そして、このアルミニウム箔の両面に拡面部３を形成した。具体的には、アルミニウム箔を、液温２５℃及び約８重量％の塩酸を主たる電解質とする酸性水溶液に浸し、エッチング処理を行った。エッチング処理では、交流１０Ｈｚ及び電流密度０．１４Ａ／ｃｍ２の電流を基材に約２０分間印加し、アルミニウム箔の両面を拡面化した。
【００５４】
エッチング処理後、両面がエッチング処理されたアルミニウム箔に分断部４を形成した。分断部４は、アルミニウム箔の帯長手方向と直交して発生させた。具体的には、物理的な処理方法として、φ０．５ｍｍの丸棒に対し、当該丸棒とアルミニウム箔の接触する領域の広さを示すラップ角を１８０度として、アルミニウム箔を押し付けて分断部４を形成した。更に、分断部４の形成後、化成処理を行い、拡面部３と分断部４の表面に誘電体皮膜５を形成した。
【００５５】
この結果、図５及び図６に示すように、実施例１の陽極箔１は、誘電体皮膜５を有する拡面部３が芯部２の両面に各々厚さ３６μｍで存在し、厚さ３８μｍの芯部２が残った。分断部４の溝幅は１０μｍであった。丸棒の押し付けによって、分断部４は割れにより形成され、分断部４の平均ピッチは７０μｍで、分断部４の１０ｍｍ範囲当たりの個数は１４３個であった。
【００５６】
（実施例２）
実施例１と同一の基材を用い、実施例１と同一のエッチング処理及び化成処理を行った。分断部４の形成処理については、φ６ｍｍの丸棒を用いた他は同一条件である。エッチング処理、分断部４の形成処理、及び化成処理の順番も実施例１と同じく、この順番で行った。
【００５７】
この結果、実施例２の陽極箔１は、実施例１と同一の芯部２、拡面部３及び誘電体皮膜５の厚さを備えていた。分断部４は割れにより形成され、分断部４の平均ピッチは２２０μｍで、分断部４の１０ｍｍ範囲当たりの個数は４５個であった。
【００５８】
（実施例３）
実施例１及び２と同一の基材を用い、実施例１と同一のエッチング処理及び化成処理を行った。分断部４の形成処理についてφ１３ｍｍの丸棒を用いた他は、実施例１及び２と同一条件である。この結果、実施例３の陽極箔１は、分断部４において、割れにより形成されている他、分断部４の平均ピッチは９５０μｍで、１０ｍｍ範囲当たりの個数は１０個であった。
【００５９】
（実施例４）
実施例１乃至３と同一の基材を用い、実施例１乃至３と同一のエッチング処理及び化成処理を行った。分断部４の形成処理についてφ１６ｍｍの丸棒を用いた他は、実施例１乃至３と同一条件である。この結果、実施例４の陽極箔１は、分断部４において、割れにより形成されている他、分断部４の平均ピッチは２１００μｍで、１０ｍｍ範囲当たりの個数は４個であった。
【００６０】
（実施例５）
実施例１乃至４と同一のエッチング処理及び化成処理を行った。分断部４の形成処理についてφ２２ｍｍの丸棒を用いた他は、実施例１乃至４と同一条件である。この結果、実施例３の陽極箔１は、分断部４において、割れにより形成されている他、分断部４の平均ピッチ３１００μｍで、１０ｍｍ範囲当たりの個数は３個であった。
【００６１】
（比較例１）
実施例１乃至５と同一の基材を用い、実施例１乃至５と同一のエッチング処理及び化成処理を行った。但し、分断部４の形成処理を省いており、分断部４は未形成である。この結果、図７に示すように、実施例１乃至５と同じく、比較例１の陽極箔は、芯部２の両面に各々拡面部３を備え、各拡面部３は、誘電体皮膜５を備え、誘電体皮膜５を備えた拡面部３の厚さは各々厚さ３６μｍとなり、芯部２の厚さは３８μｍとなっていた。
【００６２】
（エリクセン試験）
これら実施例１乃至５の陽極箔１、及び比較例１の陽極箔に対してエリクセン試験を行った。エリクセン試験では、内径３３ｍｍを有するダイスとしわ押えで、実施例１乃至５の陽極箔１及び比較例１の陽極箔を１０ｋＮで挟み込み、たがね状を有するポンチで押し込んだ。たがね状のポンチは、幅３０ｍｍで、先端部が断面視φ４ｍｍの球面である。陽極箔１の帯長手方向に直交させるようにして、ポンチのたがね部位を押し込んだ。ポンチの押し込み速度は０．５ｍｍ／ｍｉｎとした。
【００６３】
このエリクセン試験の結果を図８に示す。図８は、横軸を分断部４の平均ピッチ、縦軸をエリクセン値としたグラフである。図８に示すように、比較例１のエリクセン値が１．４ｍｍであったのに対し、実施例５のエリクセン値は１．５ｍｍとなっていた。すなわち、分断部４を設けることで巻回時の曲げ応力が分散し、陽極箔１の柔軟性及び延伸性が向上することがわかる。
【００６４】
また、分断部４の平均ピッチを２１００μｍ以下とすると、エリクセン値は１．７ｍｍ以上となり、分断部４が未形成であった場合と比べて明確な差が生じた。すなわち、平均ピッチ２１００μｍ以下で分断部４を設けることで巻回時の曲げ応力が良好に分散し、陽極箔１に良好な柔軟性及び延伸性が付与されることがわかる。
【００６５】
特に、分断部４の平均ピッチを９５０μｍ以下とすると、エリクセン値は２．０ｍｍ以上となり、分断部４が未形成であった場合と比べて飛躍的に優れた結果となった。すなわち、平均ピッチ９５０μｍ以下で分断部４を設けることで巻回時の曲げ応力が極めて良好に分散し、陽極箔１に極めて良好な柔軟性及び延伸性が付与されることがわかる。さらには、分断部４の平均ピッチを２２０μｍ以下とすると、エリクセン値は２．６ｍｍ以上となり、分断部４が未形成であった場合と比べてさらに飛躍的に優れた結果となった。
【００６６】
（巻回試験）
実施例１の陽極箔１と比較例１の陽極箔を実際に巻回し、コンデンサ素子１０を作成した。巻回した実施例１の陽極箔１と比較例１の陽極箔は、共に、幅が５．６ｍｍ、長さが１２５ｍｍの寸法を有していた。結果を図９に示す。図９は、巻回された実施例１の陽極箔１と比較例１の陽極箔の写真である。図９の（ａ）に示すように、比較例１の陽極箔を巻回すると、巻芯部付近については各所で多数の折れ曲がりが発生していることがわかる。また、巻芯部から離れて曲率が大きくなった中層付近でも、各所で多数の折れ曲がりが発生していることがわかる。更に、コンデンサ素子の外周面付近でも、一部に折れ曲がりが発生していることがわかる。
【００６７】
一方、図９の（ｂ）に示すように、実施例１の陽極箔１を巻回すると、コンデンサ素子１０の外周面付近はおろか、巻芯部付近であっても、折れ曲がりが未発生であり、滑らかに湾曲して巻回されていることがわかる。従って、図９の（ａ）に示すように、同長の陽極箔を巻回したコンデンサ素子の直径は、比較例１において７．３６ｍｍにまで広がっているのに対し、図９の（ｂ）に示すように、同長の陽極箔１を巻回したコンデンサ素子１０の半径は、実施例１において７．１０ｍｍに収まった。
【００６８】
（実施例６）
誘電体皮膜５が表面に形成された分断部４を有する実施例１の陽極箔１として用いて巻回し、実施例６の電解コンデンサを作製した。実施例６の陽極箔１は、幅が５．６ｍｍ、長さが１２５ｍｍの寸法を有していた。陰極箔１１にはアルミニウム箔を用いた。陰極箔１１には、拡面部３を形成し、誘電体皮膜５は形成しなかった。セパレータ１２にはセルロース繊維を用いた。電解液は、フタル酸アミジニウム塩のγ―ブチロラクトン溶液を用いた。そして、ブチルゴムを用いた封口体３０で外装ケース２０の開口を封口し、カシメ加工を施した。
【００６９】
（比較例２）
分断部４が未形成の比較例１の陽極箔として用いて巻回し、比較例２の電解コンデンサを作製した。比較例２の電解コンデンサは、陽極箔に分断部４が未形成である点を除き、実施例６の電解コンデンサと同様に作製された。
【００７０】
（エージング評価）
作製された実施例６と比較例２の電解コンデンサをエージング処理し、エージング処理に要した電気量を測定した。エージング処理では、１００℃の温度条件にて定格電圧を印加してエージング処理を行った。このエージング処理の間、陽極端子と陰極端子との間に流れた電流変化を測定した。尚、実施例６と比較例２の電解コンデンサに対してエージング処理開始時点で流した電流値は同値である。図１０は、エージング処理開始時点の電流値を１００％とし、エージング処理開始時点に対する各経過時間の電流値の百分率を示すグラフである。
【００７１】
図１０に示すように、実施例１の陽極箔１を用いた実施例６のコンデンサでは、２分に待たずに電流値が減少し始め、３分程度でエージング開始時点の約３０％まで電流値が減少した。これに対し、比較例１の陽極箔を用いた比較例２の電解コンデンサでは、２分を超えて３分弱で電流値の減少が見られ、電流値がエージング開始時点の約３０％まで減少するのに５分程度かかった。即ち、図１０に示すように、実施例６は比較例２と比べて１分以上早く電流値が減少し始め、エージング開始から５分経過までの電流値と時間の積において、誘電体皮膜５が表面に形成された分断部４を陽極箔１に備えると、分断部４が未形成の場合と比べてエージング処理に要する電気量が削減されていることが確認された。
【００７２】
（実施例７）
誘電体皮膜５が表面に形成された分断部４を有する実施例１の陽極箔１として用いて巻回し、実施例７の電解コンデンサを作製した。この電解コンデンサは定格電圧が４５０Ｖで静電容量が６８μＦであった。陰極箔１１にはアルミニウム箔を用いた。陰極箔１１には、拡面部３を形成し、誘電体皮膜５は形成しなかった。セパレータ１２にはセルロース繊維を用いた。そして、ブチルゴムを用いた封口体３０で外装ケース２０の開口を封口し、カシメ加工を施した。
【００７３】
尚、電解液は、エチレングリコールとポリアルキレングリコールとアゼライン酸と１，７−オクタンジカルボン酸と硼酸とマンニットとジエチルアミンを含む。電解液には、電解液全量に対して７３ｗｔ％のエチレングリコールと、１２ｗｔ％のポリアルキレングリコールと、５ｗｔ％のアゼライン酸と、３ｗｔ％の１，７−オクタンジカルボン酸と、１ｗｔ％の硼酸と、２ｗｔ％のマンニットと、４ｗｔ％のジエチルアミンが添加された。
【００７４】
（比較例３）
誘電体皮膜５が表面に形成された分断部４を備える実施例１の陽極箔１として用いて巻回し、比較例３の電解コンデンサを作製した。この電解コンデンサは、エチレンプロピレンジエンゴム（ＥＰＤＭ）を用いた封口体３０で外装ケース２０の開口を封口し、カシメ加工を施した。比較例３の電解コンデンサは、封口体３０がＥＰＤＭである点を除き、陽極箔１に分断部４が形成されている点を含め、実施例７の電解コンデンサと同様に作製された。
【００７５】
（比較例４）
分断部４が未形成の比較例１の陽極箔として用いて巻回し、比較例４の電解コンデンサを作製した。比較例４の電解コンデンサは、陽極箔に分断部４が未形成である点を除き、封口体３０がブチルゴムである点を含め、実施例７の電解コンデンサと同様に作製された。
【００７６】
（電解液揮散評価）
実施例７及び比較例３及び４の電解コンデンサのｔａｎδの変化、重量変化及び開弁時間を測定した。各電解コンデンサには、１２５℃の温度環境下で最大６０００時間の間、定格電圧を印加し続けた。その結果を下記表１、図１１及び図１２に示す。表１中においては、封口ゴムの種別及び分断部４の有無別に初期のｔａｎδと５０００時間経過後のｔａｎδと開弁時間を示した。図１１には、ｔａｎδと経過時間との関係を示した。図１２には、電解コンデンサの重量変化と経過時間の関係を示した。
【００７７】
【表１】
2019067961.tif 000003
【００７８】
表１に示すように、分断部４が形成された陽極箔１を用いた実施例７と比較例３の電解コンデンサは、５０００時間経過しても開弁することはなかったが、比較例４の電解コンデンサは、５０００時間で開弁してしまった。即ち、分断部４が陽極箔１に形成されていると、ガス透過性の低いブチルゴムを封口体３０に用いても、ガス透過性の高いＥＰＤＭを封口体３０に用いることと同等に、圧力弁３２が開弁することなく、長寿命化が達成された。また、比較例４の電解コンデンサは６０００時間におけるｔａｎδが測定できなかった。これは５０００時間で開弁して電解液が蒸発揮散し、電解コンデンサとして機能しなかったためだと考えられる。
【００７９】
また、表１、図１１及び図１２に示すように、分断部４が形成された陽極箔１を用い、ブチルゴムを封口体３０に用いた実施例７の電解コンデンサは、分断部４が形成された陽極箔１を用いている点は共通するが、ＥＰＤＭを封口体３０に用いた比較例３の電解コンデンサと比べて、ｔａｎδが上昇し難く、５０００時間経過後も良好な範囲に収まった。
【００８０】
以上を総合すると、分断部４を形成した陽極箔１によりガス発生量が抑えられるため、ガス透過性の低いブチルゴムを封口体３０として用いることが可能となり、ガス透過性の低いブチルゴムを封口体３０として用いることができると、電解液の蒸散揮発が抑制され、これにより電解コンデンサの性能劣化抑制と長寿命化の両立が図られることが確認された。
【符号の説明】
【００８１】
１  陽極箔
２  芯部
３  拡面部
４  分断部
５  誘電体皮膜
６  クラック
７  ボイド
１０  コンデンサ素子
１１  陰極箔
１２  セパレータ
１３  引出端子
２０  外装ケース
３０  封口体
【図１】
2019067961.tif 000004
【図２】
2019067961.tif 000005
【図３】
2019067961.tif 000006
【図４】
2019067961.tif 000007
【図５】
2019067961.tif 000008
【図６】
2019067961.tif 000009
【図７】
2019067961.tif 000010
【図８】
2019067961.tif 000011
【図９】
2019067961.tif 000012
【図１０】
2019067961.tif 000013
【図１１】
2019067961.tif 000014
【図１２】
2019067961.tif 000015